(57)【要約】【課題】金属に感知する計測機器に対しても反応せず、患部を適度に固定するのに適し、しかも身体へのフィット感や外部からの衝撃からも保護することができる包帯を得ることである。【解決手段】包帯基材の少なくとも一部に非金属材料からなり形状保持性及び／又は剛性を有する長尺物を並列に配置してなる固定部を有する包帯に関する。長尺物は樹脂製棒状成形体であることが好ましい。また例えば帯状包帯の場合、１巻きに対して固定部を適宜間隔をあけて複数箇所作ることができる。【選択図】　　図１
2004073364.tif 000002
【特許請求の範囲】
【請求項１】
包帯基材の少なくとも一部に、非金属材料からなる形状保持性及び／又は剛性を有する長尺物を、包帯基材に並列に配置してなる固定部を有することを特徴とする包帯。
【請求項２】
非金属材料からなる形状保持性及び／又は剛性を有する長尺物が樹脂製棒状成形体である請求項１記載の包帯。
【請求項３】
樹脂製棒状成形体の主成分が熱可塑性樹脂である請求項２記載の包帯。
【請求項４】
樹脂製棒状成形体が、９０度曲げによる戻り角度が３０度以下の樹脂製棒状成形体である請求項２記載の包帯。
【請求項５】
樹脂製棒状成形体が、曲げ強度は０．７ｋｇ／ｍｍ２以上（ＡＳＴＭ　　Ｄ７９０）の樹脂製棒状成形体である請求項２記載の包帯。
【請求項６】
長尺物の表面が融点２７０℃以下の熱可塑性樹脂で被覆されてなる請求項１記載の包帯。
【請求項７】
長尺物が接着帯を介して包帯基材に固着してなる請求項１記載の包帯。
【請求項８】
包帯基材が帯状、筒状又は円錐状である請求項１記載の包帯。
【請求項９】
包帯基材が非伸縮性であり、且つ長尺物を包帯基材の長尺方向に垂直方向に配置してなる請求項１記載の包帯
【請求項１０】
包帯基材が伸縮性を有し、且つ長尺物を包帯基材の伸縮性の少ない方向に配置してなる請求項１記載の包帯。
【発明の詳細な説明】
【０００１】
【発明が属する技術分野】
本発明は、外科などで用いられる包帯に関する。
【０００２】
【従来の技術】
従来、整形外科等における骨折患部の固定には、石膏を用いたギブス包帯を用いていた。しかし石膏で作られることから、非常に重くて患者の骨への負担が大きく、また通気性が悪くて蒸れたりかぶれたりする等不都合が生じていた。またレントゲン撮影等の金属に感知する医療計測機器に対してはその度に石膏をはずさなければならず不便であった。
これに代わるものとして、熱可塑性樹脂組成物のネット状硬直包帯（実開昭５８−１４５６２０号、実用新案登録第３０５１３７３号）があるが、全体が樹脂製素材で形成されているので伸縮性に欠けていた。その為、患部に包帯を巻く場合、特に関節等の湾曲した部分には、嵩張って上手く巻き付けることができなかった。
【０００３】
一方、通常の包帯は柔軟な為、患部を固定するには副木と一緒に巻き付ける必要があった。また患部を外部の衝撃から保護する為、巻き付ける回数を多くする必要があった。それを解決する方法として、包帯にある程度の剛直性をもたせた包帯が考えられ、編織物に重合体に含浸した固定包帯（特開昭５２−６４１９２号）がある。しかし含浸した重合体が劣化して編織物から抜けたり、肌に直接触れた部分はかぶれや痒みの原因となっていた。また一方向にガラス繊維を用いもう一方向には通常の繊維を用いた包帯（特開昭５５−４７８６１号）があるが、ガラス繊維はひび割れが生じた場合、肌を傷つける可能性があり危険であった。
【０００４】
【発明が解決しようとする課題】
本発明の目的は、金属に感知する計測機器に対しても反応せず、患部を適度に固定するのに適し、しかも身体へのフィット感や外部からの衝撃からも保護することができる包帯を得ることにある。
【０００５】
【課題を解決するための手段】
すなわち本発明は、包帯基材の少なくとも一部に非金属材料からなり、形状保持性及び／又は剛性を有する長尺物を並列に配置してなる固定部を有することを特徴とする包帯である。本発明によれば、金属に感知する計測機器に対して反応せず、患部を固定しフィット感や外部からの衝撃から保護ができる。
【０００６】
【発明の実施の形態】
長尺物　　
本発明に係わる長尺物は、非金属材料からなり、且つ形状保持性及び／又は剛性を有するものである。より好ましくは、９０度曲げによる戻り角度が、２０度以下、更には１５度以下、特に好ましくは１０度以下のものである。形状保持製を有する長尺物として、上記９０度曲げによる戻り角度を有するものが、取扱い性、フィット感等に特に優れている。ここに戻り角度は、糸状の場合は、図１（ａ）のように９０度折り曲げて５分間維持して放置したときの（ｂ）で示す戻り角度θが９０度曲げによる戻り角度である。剛性を有するものとしては好ましくは測定法ＡＳＴＭ　　Ｄ７９０による曲げ強度の値が０．７ｋｇ／ｍｍ２以上、好ましくは３．５ｋｇ／ｍｍ２以上である。
【０００７】
長尺物の原料素材としては、非金属材料であれば特に限定はされない。かかる非金属材料としては種々公知のものが挙げられる。具体的には、例えば、竹、木等の植物や動物の筋等の天然素材、炭素繊維等の半合成樹脂、合成樹脂等を例示できる。樹脂製である場合は、熱硬化性樹脂あるいは熱可塑性樹脂を用いることができる。熱硬化性樹脂としてはベークライト、エポキシ樹脂、ウレタン樹脂、尿素樹脂等が挙げられる。長尺物を容易に成形できる点では熱可塑性樹脂が好ましく、例えば、ポリオレフィン（ポリエチレン、ポリプロピレン、ポリ４−メチル・１−ペンテン、ポリブテン等）、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、熱可塑性エラストマーを例示できる。これらのうちでは、ポリエチレン、ポリプロピレン、ポリエチレンテレフタレート、ポリアミドが延伸性に優れ、剛性が良好な長尺物が得られるので特に好ましい。かかる原料素材は用途に応じて適宜選択することができ、混合して使用することもできる。混合は樹脂同士であっても、樹脂の中に天然素材由来の成分を混合することもできる。指等の強度があまり必要でない部分用の包帯には、エチレン単独重合体又はエチレン−αオレフィン共重合体等のポリエチレンを用いるのが好ましい。この場合、好ましくは密度が０．９４５ｇ／ｃｍ３以上、特に好ましくは０．９５５〜０．９７０ｇ／ｃｍ３、更に好ましくは０．９６０〜０．９７０ｇ／ｃｍ３、ゲルパーミエイションクロマトグラフィ（ＧＰＣ）に基づく分子量分布（重量平均分子量（Ｍｗ）／（Ｍｎ））が５〜１５、好ましくは６〜１４、炭素数３〜６のαオレフィン含有量が２％未満、好ましくは０．０５〜１．５重量％の高密度ポリエチレンが好ましい。また、強度が必要な部分、例えば骨折して強固に固定する必要がある場合は、ポリエチレンテレフタレートのような強度のある素材を用いるのが好ましい。
【０００８】
また長尺物は内側と表面を異なる素材にしても良く、例えば表面側のみに熱可塑性樹脂を適用した場合、熱によって溶融して、接着帯を用いて包帯に接着することが可能となる。前記熱可塑性樹脂は成形加工性の容易性を考慮すると、融点が２７０℃以下のものが好ましい。
【０００９】
長尺物は、断面が円形のもののみならず、楕円形、三角、四角、五角、六角等の多角形や、星型、歯車型等の異型のものであってもよい。また糸状物に任意の突起物が設けられたものでもよく、例えば微細繊維が糸状から羽毛状に枝別れして形成されたものや繊維状物表面に突起が点在して設けられたものであってもよい。更に長手方向に溝あるいは筋が１本以上設けられたものであってもよい。また、長尺物の太さは用途により適宜選択し得るが、通常は断面積が０．１〜１００ｍｍ２、好ましくは０．２〜２０ｍｍ２である。また長さは通常１０〜６００ｍｍであり、好ましくは３０〜５００ｍｍである。
【００１０】
長尺物の製造方法
本発明に係わる長尺物は天然素材の場合は繊維状あるいは棒状になっているのもは、そのまま使用できるが、それを切削等の公知の方法で長尺物に加工して用いることもできる。、樹脂を用いるのであれば、各種樹脂を一旦混合して成形体の原料とすることができる。成形体は、種々公知の製造方法、例えば熱可塑樹脂であれば、熱可塑性樹脂から所望の形状の原糸を溶融成形により製造し、一旦冷却した後、次いで、熱をかけて融点未満の温度で延伸することにより製造し得る。延伸温度は、塑性変形性及び形状保持性が発現できる程度に延伸するのに適した温度を、使用する樹脂により適宜選択し、通常は使用する樹脂の融点より低い温度で行う。例えば、原料がポリエチレンである場合は１００℃、好ましくは８５〜１００℃である。延伸倍率は原糸の性状や延伸温度によっても若干異なるが、塑性変形性が発現できる範囲で選択され、通常は降伏点以上破断点以下となるような範囲であって、２〜３０倍、好ましくは７〜１５倍程度である。延伸倍率が不足すると、９０度曲げによる戻り角度が２０度以下の長尺物が得られず、形状保持性及び／又は剛性が満足すべきものとはならない。
【００１１】
本発明に係わる長尺物は、本発明の目的を損なわない範囲において、各種添加剤を配合することができる。このような添加剤としては、加工助剤、着色顔料、帯電防止剤、無機充填剤等を例示することができる。より具体的には、加工助剤として低分子量ポリオレフィン、脂環族ポリオレフィン、カルボキシル基、水酸基等を有する合成油、鉱物油、カルナバワックス等の植物油からなるワックス、酸化チタン、酸化亜鉛、炭化カルシウム、硫酸バリウム、シリカのような着色顔料乃至無機充填剤、各種タイプの界面活性剤からなる帯電防止剤等を例示することができる。これらはワックス類や帯電防止剤であれば、例えば、５重量％以下、好ましくは１重量％以下の割合で、または着色顔料や無機充填剤であれば、例えば１０重量％以下、好ましくは５重量％以下の割合で、それぞれ配合することができる。ワックス類の添加は、原糸の溶融成形や延伸において寸法精度を高めるのに有効であり、また着色顔料や無機充填剤の添加は、着色や増量効果以外に、形状保持性及び／又は剛性の改善に寄与する場合がある。
【００１２】
本発明に係わる長尺物は、内部と表面の素材を異なるものにしても良く、その場合は内部及び表面の樹脂を同時に溶融押出し成形して得た原糸を延伸しても、内部を先に溶融押出し延伸した後、表面に他の樹脂を塗布又は含浸しても良い。
【００１３】
包帯基材
本発明に係わる包帯基材の素材は、通常包帯として用いられる木綿、レーヨン、ナイロン、生分解性繊維等の素材を用いることができるがこれに限定されるものではない。包帯基材の素材は用途に合わせて適宜選択することができ、他の繊維を複合したものでも良い。例えば、伸縮性を持たせる為にポリウレタン等の弾性繊維を用いたり、吸水性を向上させる為にウール繊維を用いても良い。
【００１４】
本発明に係わる包帯基材の形状は、通常用いられる帯状の巻き包帯はもちろん、筒状又は円錐状であっても良い。また用途によって包帯の繊維の編み方や織り方、及び網目の大きさは適宜選択できる。非伸縮性のものとしては例えば、平編みがあり、伸縮性のものとしては例えば、特殊な織り方をしたネット包帯であっても良い。
【００１５】
固定部
本発明に係わる包帯の固定部は包帯基材に前記長尺物を並列に配置してなる。本発明に係わる長尺物は前記記載のように形状保持性及び／又は剛性を有する為、包帯基材の少なくとも一部に配置することによって硬い部分が形成され、適用する箇所にフィットした形状に形成できる。また外部の衝撃からも保護される。長尺物を並列に配置する方向は、非伸縮性の帯状の包帯基材を用いる場合は、長尺方向に対して垂直方向に配置するのが好ましく、ネット包帯のような伸縮性の包帯基材を用いる場合は非伸縮性の方向に配置するのが好ましい。例えば指を怪我した際にネット包帯で覆う場合、通常のネット包帯は指先方向に伸縮性が低くなるので、指先方向に並列に長尺物を配置する。これによって関節部分が固定される。固定の強さは長尺物の形状保持性及び／又は剛性によって決まり、怪我の程度によって適宜選択できる。
【００１６】
固定部は、長尺物を複数本ある程度間隔を持たせて配置するのが好ましい。間隔は用途に合わせて適宜選択でき、強く固定したい場合は間隔を狭め、ある程度動きをもたせたい場合は間隔を広くする。指等の小さい部分に適用する場合は１ｍｍ〜５ｍｍが好ましい。間隔は全てが等間隔である必要はなく、場所によって異なっていても良い。また長尺物の固定部における本数は適宜選択できる。
【００１７】
本発明に係る固定部は、前記長尺物が並列に配置されているが、場合によっては切断した端部を包帯の内側にくるように折り曲げても良い。こうすることにより、長尺物が抜け落ちるのを防止することができる。
【００１８】
固定部の製造法
本発明に係わる固定部は、前記長尺物を包帯基材に並列に配置することによって製造することができる。固定部は以下のように製造することができるが、これに限定されるものではない。長尺物をあらかじめ所望の長さに切断し、包帯基材の網目に絡めるように差し込んだり、他の糸で縫い込むんだり、各種接着材で接着することによって固定部を形成する。接着する場合は、一般の接着剤で接着したり、接着帯を用いる。接着帯はフィルム状でも編織物でも良いが、融点が２７０℃以下の熱可塑性樹脂製のものが好ましい。接着帯は熱を加えることである程度溶融し、包帯基材と長尺物を接着する。接着帯は包帯基材の上に載せてその上に長尺物を載せても、包帯基材の上に長尺物を載せてその上に接着帯を載せても良い。
【００１９】
包帯
本発明の包帯は、包帯基材の少なくとも非金属材料からなる形状保持性及び／又は剛性を有する長尺物を並列に配置してなる固定部を有してなる。例えば帯状包帯の場合、１巻きに対して固定部を適宜間隔をあけて複数箇所作ることができる。かかる構成をとることにより、適当な長さで切断して使用することもできる。
【００２０】
本発明の包帯は、使用する際に、前記の長尺物を使用者において更に追加したり、抜き出すことができるようにしておいても良い。追加する場合は別途長尺物を用意し、使用の際に必要本数だけ包帯基材に差し込んでも良い。逆に長尺物が多すぎる場合は使用に合わせて適宜抜き出しても良い。また包帯基材と長尺物を別々にしておき、使用者において自由に包帯基材に適用することもできる。こうすることによって使用者が所望の固定部の大きさ及び固定の強さに合わせて適宜使用できる。
【００２１】
【実施例】
以下に、実施の一態様について説明する。但し、本発明はこれらの実施態様によって何ら制限されるものではない。
実施例で用いた長尺物は以下のように形成した。
コモノマーとして１．２重量％のプロピレンを含む高密度ポリエチレン（コモノマー含量はＮＭＲにより測定、ＡＳＴＭ　Ｄ１２３８により測定されたＭＦＲが０．３５ｇ／１０分、ゲル浸透クロマトグラフィ（ＧＰＣ）により測定された重量平均分子量（Ｍｗ）と数平均分子量（Ｍｎ）から算出されるＭｗ／Ｍｎが１２、ＡＳＴＭ　Ｄ１５０５により測定された密度が０．９５８ｇ／ｃｍ３）を、下記の条件により溶融紡糸し、縦方向に延伸倍率１３倍で延伸した。
押出機：３０ｍｍφ（Ｌ／Ｄ＝２８、圧縮比２．３）
ダイ開口：３０ｍｍ×３．６ｍｍ
成形温度（シリンダー及びダイ）：２９０℃
冷却槽：１４００ｍｍ
引取り速度：４ｍ／分
延伸槽：９５℃水槽（長さ１７００ｍｍ）
アニール槽：１４０℃電熱オーブン（長さ２０００ｍｍ）
巻取り速度：５２ｍ／分
得られた長尺物の直径（最大厚み）をノギスで測定すると共に、図１に示す方法で、９０度折り曲げ後、５分間保持した後の戻り角度θを測定した。厚みは０．６８ｍｍであり、９０度折り曲げ戻り角度は１２度であった。
【００２２】
実施例１
上記の長尺物の表面に融点１３５℃のポリエチレンを押出し被覆して長さ４ｃｍに切断した。これ１５本用意し、綿製の非伸縮性包帯基材に長尺方向に５ｍｍ間隔で配置し、その上にポリエチレンフィルムをおいて１８０℃で２秒間加熱してフィルムと包帯基材とを接着した。これを巻いて包帯とした。
この包帯を骨折した指に巻きつけた。包帯の固定部は中指を１周以上、巻きつき、固定部以外の包帯基材のみ部分を更に巻き付け、適当な長さで切り離した。切り離した端をはさみで２又にして、指に縛り付けた。長尺物は指の凹凸に合わせて変形できるので、指にしっかりフィットした。また関節部分が固定され、多少の外部からの衝撃にも指が保護された。
【００２３】
実施例２
長尺方向が低伸縮性である、筒状で伸縮性のあるネット包帯（長尺方向の長さ２５ｍ）を用意した。このネット包帯に上述の長尺物２０本を低伸縮性の方向、すなわち長尺方向に繊維に絡めるようにして差し込んだ。これを２０ｃｍの長さで切断した。
これを足に通して、怪我をしてあて布をした膝のところにかぶせ、膝の丸みや足の凹凸に合わせて形を作った。ネット包帯の全体に形状保持性を有する長尺物が入っているので、しっかり固定できた。
【００２４】
【発明の効果】
本発明の包帯は、非金属材料からなるので、金属に感知する機器に対しても反応しない。また、形状保持性及び／又は剛性を有するので使用する部分の凹凸に合わせて適宜成形することができ、且つ成形した形状が保持できるので身体へフィットしている。
【図面の簡単な説明】
【図１】９０度折り曲げ後の戻り角度を示す図面である。
【図１】
2004073364.tif 000003